【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
複数の二成分フィラメントを含む糸であって、
前記二成分フィラメントが第１のポリマー組成物を含む第１の領域と第２のポリマー組成物を含む第２の領域とを有し、第１及び第２の領域のそれぞれは二成分フィラメントの中で識別可能であり；
それぞれの二成分フィラメントは５〜６０重量％の前記第１のポリマー組成物と９５〜４０重量％の前記第２のポリマー組成物を含み；
前記第１のポリマー組成物は、前記第１の組成物中の炭素粒子の量を基準として、前記フィラメントの前記第１の領域に均一に分散された０．５〜２０重量％の離散炭素粒子を含むアラミドポリマーを含み；
前記第２のポリマー組成物は、離散炭素粒子を含まないモダクリルポリマーを含み；
前記糸が０．１〜５重量％の離散炭素粒子の総含有率を有する、糸。
【請求項２】
前記第２のポリマー組成物が少なくとも１種のマスキング顔料を更に含有する、請求項１に記載の糸。
【請求項３】
前記二成分フィラメントが、前記第１の領域が芯であり前記第２の領域が鞘である鞘−芯構造を有する、請求項１又は２に記載の糸。
【請求項４】
前記二成分フィラメントが、前記第１の領域が前記フィラメントの第１の側部であり前記第２の領域が前記フィラメントの第２の側部であるサイドバイサイド構造を有する、請求項１又は２に記載の糸。
【請求項５】
請求項１〜４のいずれか１項に記載の糸を含む生地。
【請求項６】
二成分フィラメントを含む糸の形成方法であって、各前記フィラメントが、離散炭素粒子を含まないモダクリルポリマーの識別可能な鞘と、中に均一に分散された離散炭素粒子を含むアラミドポリマーの識別可能な芯とを含み、鞘が芯を取り囲んでおり：
ａ）溶媒中にアラミドポリマーを含む第１のポリマー溶液であって前記アラミドポリマー溶液が離散炭素粒子を更に含む溶液を形成し、同じ又は異なる溶媒中で、炭素粒子を含まないモダクリルポリマーの第２のポリマー溶液を形成する工程；
ｂ）前記第１のポリマー溶液及び前記第２のポリマー溶液のための別個の注入口と、ドープフィラメントを紡糸するための複数の排出キャピラリとを有する紡糸口金アセンブリを提供する工程；
ｃ）前記排出キャピラリを通して前記第１及び前記第２の溶液の複数の結合流を紡糸セルに押し出すことにより、前記第２のポリマー溶液の鞘と前記第１のポリマー溶液の芯とを有する複数のドープフィラメントを形成する工程；並びに
ｄ）前記複数のドープフィラメントから溶媒を抽出してポリマーフィラメントの糸を製造する工程；
を含む方法。
【請求項７】
サイドバイサイド構造を有する二成分フィラメントを含む糸の形成方法であって、各フィラメントが、粒子を含み、サイドバイサイド構造が、中に均一に分散された離散炭素粒子を含むアラミドポリマーの識別可能な第１の側部と、離散炭素粒子を含まないモダクリルポリマーの識別可能な第２の側部とを含み：
ａ）溶媒中にアラミドポリマーを含む第１のポリマー溶液であってアラミドポリマー溶液が離散炭素粒子を更に含む溶液を形成し、同じ又は異なる溶媒中で、離散炭素粒子を含まないモダクリルポリマーの第２のポリマー溶液を形成する工程；
ｂ）前記第１のポリマー溶液及び前記第２のポリマー溶液のための別個の注入口と、ドープフィラメントを紡糸するための複数の排出キャピラリとを有する紡糸口金アセンブリを提供する工程；
ｃ）前記排出キャピラリを通して前記第１及び前記第２の溶液の複数の結合流を紡糸セルに押し出すことにより、前記第１のポリマー溶液の第１の側部と前記第２のポリマー溶液の第２の側部とをサイドバイサイドの配向で有する複数のドープフィラメントを形成する工程；並びに
ｄ）前記複数のドープフィラメントから溶媒を抽出してポリマーフィラメントの糸を製造する工程；
を含む方法。
【手続補正２】
【補正対象書類名】明細書
【補正対象項目名】００８４
【補正方法】変更
【補正の内容】
【００８４】
実施例３
実施例１及び２に示した手順を繰り返すが、モダクリル流は更にＤＭＡｃ中のルチル型二酸化チタン（ＴｉＯ2）顔料の分散液を含有する。この安定な分散液はＤＭＡｃ中にポリマー及び約３０重量％のＴｉＯ2を含み、これは分散液中でＴｉＯ2が均一に分散するように粉砕される。その後、この粉砕された分散液を、モダクリルポリマー中のＴｉＯ2の最終濃度が１５重量％に相当する量でモダクリルポリマーの流れに添加する。ここでは、鞘中にＴｉＯ2顔料を有する鞘−芯フィラメント、及び片側にＴｉＯ2顔料を有するサイドバイサイドフィラメントが製造される。
本発明は、以下の事項を含んでいるともいえる。
（付記１）
複数の二成分フィラメントを含む糸であって、
前記二成分フィラメントが第１のポリマー組成物を含む第１の領域と第２のポリマー組成物を含む第２の領域とを有し、第１及び第２の領域のそれぞれは二成分フィラメントの中で識別可能であり；
それぞれの二成分フィラメントは５〜６０重量％の前記第１のポリマー組成物と９５〜４０重量％の前記第２のポリマー組成物を含み；
前記第１のポリマー組成物は、前記第１の組成物中の炭素粒子の量を基準として、前記フィラメントの前記第１の領域に均一に分散された０．５〜２０重量％の離散炭素粒子を含むアラミドポリマーを含み；
前記第２のポリマー組成物は、離散炭素粒子を含まないモダクリルポリマーを含み；
前記糸が０．１〜５重量％の離散炭素粒子の総含有率を有する、糸。
（付記２）
各二成分フィラメントが、３０〜６０重量％の前記第１のポリマー組成物と、７０〜４０重量％の前記第２のポリマー組成物とを含む、付記１に記載の糸。
（付記３）
前記第１のポリマー組成物が、０．５〜１０重量％の離散炭素粒子を含むアラミドポリマーを含有する、付記１又は２に記載の糸。
（付記４）
前記第２のポリマー組成物が少なくとも１種のマスキング顔料を更に含有する、付記１〜３のいずれか１項に記載の糸。
（付記５）
前記少なくとも１種のマスキング顔料が、５〜２５重量％の量で前記第２のポリマー組成物中に存在する、付記４に記載の糸。
（付記６）
前記少なくとも１種のマスキング顔料が、１０〜２０重量％の量で前記第２のポリマー組成物中に存在する、付記５に記載の糸。
（付記７）
前記少なくとも１種のマスキング顔料が、２．５〜２２．５重量％の量で前記二成分フィラメント中に存在する、付記１〜６のいずれか１項に記載の糸。
（付記８）
前記二成分フィラメントが、前記第１の領域が芯であり前記第２の領域が鞘である鞘−芯構造を有する、付記１〜７のいずれか１項に記載の糸。
（付記９）
前記二成分フィラメントが、前記第１の領域が前記フィラメントの第１の側部であり前記第２の領域が前記フィラメントの第２の側部であるサイドバイサイド構造を有する、付記１〜７のいずれか１項に記載の糸。
（付記１０）
前記糸が、０．１〜３重量％の離散炭素粒子の総含有率を有する、付記１〜９のいずれか１項に記載の糸。
（付記１１）
付記１〜１０のいずれか１項に記載の糸を含む生地。
（付記１２）
付記１１に記載の生地を含む熱防護衣料品。
（付記１３）
付記１〜１０のいずれか１項に記載の糸を含む熱防護衣料品。
（付記１４）
二成分フィラメントを含む糸の形成方法であって、各前記フィラメントが、離散炭素粒子を含まないモダクリルポリマーの識別可能な鞘と、中に均一に分散された離散炭素粒子を含むアラミドポリマーの識別可能な芯とを含み、鞘が芯を取り囲んでおり：
ａ）溶媒中にアラミドポリマーを含む第１のポリマー溶液であって前記アラミドポリマー溶液が離散炭素粒子を更に含む溶液を形成し、同じ又は異なる溶媒中で、炭素粒子を含まないモダクリルポリマーの第２のポリマー溶液を形成する工程；
ｂ）前記第１のポリマー溶液及び前記第２のポリマー溶液のための別個の注入口と、ドープフィラメントを紡糸するための複数の排出キャピラリとを有する紡糸口金アセンブリを提供する工程；
ｃ）前記排出キャピラリを通して前記第１及び前記第２の溶液の複数の結合流を紡糸セルに押し出すことにより、前記第２のポリマー溶液の鞘と前記第１のポリマー溶液の芯とを有する複数のドープフィラメントを形成する工程；並びに
ｄ）前記複数のドープフィラメントから溶媒を抽出してポリマーフィラメントの糸を製造する工程；
を含む方法。
（付記１５）
前記複数のドープフィラメントから溶媒を抽出して糸を製造する前記ｄ）の工程が：
ｉ）前記ドープフィラメントから溶媒を除去して溶媒が減少したフィラメントを形成するために、前記ドープフィラメントを前記紡糸セルの中で加熱されたガスと接触させる工程；
ｉｉ）前記溶媒が減少したフィラメントを水性液体でクエンチして前記フィラメントを冷却し、ポリマーフィラメントの糸を形成する工程；及び
ｉｉｉ）前記糸の洗浄及び加熱により前記ポリマーフィラメントの糸から溶媒を更に抽出する工程；
を含む、付記１４に記載の方法。
（付記１６）
前記第２のポリマー溶液組成物が少なくとも１種のマスキング顔料を更に含有する、付記１４又は１５に記載の方法。
（付記１７）
前記アラミドポリマーがポリ（メタフェニレンイソフタルアミド）である、付記１４〜１６のいずれか１項に記載の方法。
（付記１８）
サイドバイサイド構造を有する二成分フィラメントを含む糸の形成方法であって、各フィラメントが、粒子と、中に均一に分散された離散炭素粒子を含むアラミドポリマーの識別可能な第１の側部と、離散炭素粒子を含まないモダクリルポリマーの識別可能な第２の側部とを含み：
ａ）溶媒中にアラミドポリマーを含む第１のポリマー溶液であってアラミドポリマー溶液が離散炭素粒子を更に含む溶液を形成し、同じ又は異なる溶媒中で、離散炭素粒子を含まないモダクリルポリマーの第２のポリマー溶液を形成する工程；
ｂ）前記第１のポリマー溶液及び前記第２のポリマー溶液のための別個の注入口と、ドープフィラメントを紡糸するための複数の排出キャピラリとを有する紡糸口金アセンブリを提供する工程；
ｃ）前記排出キャピラリを通して前記第１及び前記第２の溶液の複数の結合流を紡糸セルに押し出すことにより、前記第１のポリマー溶液の第１の側部と前記第２のポリマー溶液の第２の側部とをサイドバイサイドの配向で有する複数のドープフィラメントを形成する工程；並びに
ｄ）前記複数のドープフィラメントから溶媒を抽出してポリマーフィラメントの糸を製造する工程；
を含む方法。
（付記１９）
前記複数のドープフィラメントから溶媒を抽出して糸を製造する前記工程ｄ）が：
ｉ）前記ドープフィラメントから溶媒を除去して溶媒が減少したフィラメントを形成するために、前記ドープフィラメントを前記紡糸セルの中で加熱されたガスと接触させる工程；
ｉｉ）前記溶媒が減少したフィラメントを水性液体でクエンチして前記フィラメントを冷却し、ポリマーフィラメントの糸を形成する工程；及び
ｉｉｉ）前記糸の洗浄及び加熱により前記ポリマーフィラメントの糸から溶媒を更に抽出する工程；
を含む、付記１８に記載の方法。
（付記２０）
前記第２のポリマー溶液組成物が少なくとも１種のマスキング顔料を更に含有する、付記１８又は１９に記載の方法。
（付記２１）
前記アラミドポリマーがポリ（メタフェニレンイソフタルアミド）である、付記１８〜２０のいずれか１項に記載の方法。